(57)【要約】【課題】自動車用ガラスにおける規則である可視光線透過率７０％以上を実現した上で、優れた低反射性と優れた日射遮蔽性能を実現した自動車用低反射膜付きガラス板を提供する。【解決手段】自動車用ガラス板であって、車内面側の主表面に２層式低反射膜が設けられている自動車用低反射膜付きガラス板において、前記ガラス板のみの可視光線透過率は少なくとも６８％であり、低反射膜付きガラス板としての可視光線透過率が、少なくとも７０％であることを特徴とする自動車用低反射膜付きガラス板である。【選択図】  図１
2005298219.tif 000002
【特許請求の範囲】
【請求項１】
自動車用ガラス板であって、車内面側の主表面に２層式低反射膜が設けられている自動車用低反射膜付きガラス板において、
前記ガラス板のみの可視光線透過率は少なくとも６８％であり、低反射膜付きガラス板としての可視光線透過率が、少なくとも７０％であることを特徴とする自動車用低反射膜付きガラス板。
【請求項２】
請求項１に記載の自動車用低反射膜付きガラス板において、
前記低反射膜は、ガラス側から数えて第１層が、屈折率(ｎ1)＝１．６８〜２．３でかつ膜厚（ｄ1）＝１００〜１４０ｎｍであり、該第１層上に積層される第２層が、屈折率（ｎ2）＝１．４〜１．５でかつ膜厚（ｄ2）＝８０〜１１０ｎｍである２層式低反射膜である自動車用低反射膜付きガラス板。
【請求項３】
請求項２に記載の自動車用低反射膜付きガラス板において、
前記低反射膜の第１層が屈折率（ｎ1）＝１．７０〜１．９５で、かつ第２層が屈折率（ｎ2）＝１．４０〜１．４７である自動車用低反射膜付きガラス板。
【請求項４】
請求項１〜３いずれか１項に記載の自動車用低反射膜付きガラス板において、
前記ガラス板は、グリーン系、ブロンズ系、グレー系、ＵＶカットグリーン系、またはＵＶカットブロンズ系の単一ガラス板である自動車用低反射膜付きガラス板。
【請求項５】
請求項４に記載の自動車用低反射膜付きガラス板において、
前記ガラス板は、グリーン系またはＵＶカットグリーン系ガラスであって、
前記ガラスは、質量百分率表示でＦｅ2Ｏ3換算した全鉄０．３〜１％を含有するソーダライムシリカガラスからなる自動車用低反射膜付きガラス板。
【請求項６】
請求項１〜３いずれか１項に記載の自動車用低反射膜付きガラス板において、
前記ガラス板は、少なくとも２枚の単一ガラス板が熱可塑性中間膜を介して接着された合わせガラスである自動車用低反射膜付きガラス板。
【請求項７】
請求項６に記載の自動車用低反射膜付きガラス板において、
前記合わせガラスの中間膜は、０．２μｍ以下の粒径よりなるＩＴＯ微粒子を、中間膜に対して０．０１〜０．８質量％の割合で含んでいる自動車用低反射膜付きガラス板。
【請求項８】
請求項６または７に記載の自動車用低反射膜付きガラス板において、
前記ガラス板は、クリア系、グリーン系、ブロンズ系、グレー系、ＵＶカットグリーン系、およびＵＶカットブロンズ系ガラス板のうち、同種または異種のガいラス板を組み合わせてなる合わせガラス板である自動車用低反射膜付きガラス板（ただし、クリア系ガラス板同士を組み合わせた合わせガラス板を除く）。
【請求項９】
請求項１〜８いずれか１項に記載の自動車用低反射膜付きガラス板において、
前記低反射膜は、膜面側から可視光線がそれぞれ入射角１２度および６０度で入射したときの可視光反射率が、それぞれ４．８％以下および１１．０％以下の可視光線反射率を有している自動車用低反射膜付きガラス板である。
【請求項１０】
請求項１〜９いずれか１項に記載の自動車用低反射膜付きガラス板において、
前記低反射膜は、膜面側から可視光線がそれぞれ入射角１２度および６０度で入射したときの可視光反射率が、当該ガラス板であって前記低反射膜未形成のガラス面におけるそれぞれ１２度および６０度の入射角での可視光反射率よりも、それぞれ少なくとも２．４％および少なくとも３．５％小さい可視光反射率を有している自動車用低反射膜付きガラス板。
【請求項１１】
請求項１〜１０いずれか１項に記載の自動車用低反射膜付きガラス板において、
前記低反射膜の第１層は、ＳｉＯ2およびＴｉＯ2を含有して、あるいは実質的にＴｉＯ2のみからなる自動車用低反射膜付きガラス板。
【請求項１２】
請求項１〜１１いずれか１項に記載の自動車用低反射膜付きガラス板において、
前記第１層はモル比でＴｉ：Ｓｉ＝３５：６５〜１００：０であり、第２層はＳｉＯ2を含有する自動車用低反射膜付きガラス板である。
【請求項１３】
請求項１〜１２いずれか１項に記載の自動車用低反射膜付きガラス板において、
前記低反射膜の第２層は、実質的にＳｉＯ2のみからなる自動車用低反射膜付きガラス板。
【請求項１４】
請求項１〜１３いずれか１項に記載の自動車用低反射膜付きガラス板において、
前記低反射膜は、膜面側から可視光線が入射角１２度および６０度でそれぞれ入射したときの可視光が、それぞれ２２％以下および１０％以下の刺激純度を有している自動車用低反射膜付きガラス板。
【発明の詳細な説明】
【０００１】
【発明の属する技術分野】
本発明は、自動車用低反射膜付きガラス板に関し、特に自動車のウインドシールド合わせガラスに好適な自動車低反射膜付きガラス板に関する。
【０００２】
【従来の技術】
例えば、自動車のウインドシールドガラスでは、ダッシュボードの写り込みなどを防ぐために、低反射膜付きガラス板が求められている。このようなガラス板として、本出願人は特開２０００−２５６０４２にて、「自動車用低反射ガラス物品」を提案している。
【０００３】
すなわち、「透明ガラス基体の少なくとも片側表面に、ガラス面側から数えて第１層の膜の屈折率(ｎ1)が１．６５〜２．２０で、かつ膜厚が１１０〜１５０ｎｍである薄膜層であり、次いで該第１層薄膜上に、第２層として屈折率（ｎ2）が１．３７〜１．４９でかつ膜厚が８１〜１００ｎｍであるシリカを主成分とする薄膜層を被覆積層してなり、可視光を膜面側から１２度および６０度の入射角でそれぞれ入射したときの反射光がそれぞれ２２％以下および１０％以下の刺激純度を有する自動車用低反射ガラス物品」である。
【０００４】
ところで自動車用ガラス板では、冷房負荷の低減などのために、赤外線の遮蔽能も求められている。例えば、特開２００１−１５１５３９では、Ｆｅ2Ｏ3換算した全鉄０．３〜１％含有するソーダライムシリカガラスからなるガラス板を、赤外線熱遮蔽微粒子を含む中間膜で合わせた合わせガラスが提案されている。
【０００５】
【発明が解決しようとする課題】
上述した特開２０００−２５６０４２では、ガラス基板としては、透明ガラスであれば無着色あるいは着色のどちらでもよいことが示されている。着色ガラスとして具体的には、グリーン、ブロンズ、グレーあるいは高性能ＵＶカットグリーンガラス、高性能ＵＶカットブロンズガラス等が挙げられ、特に自動車用としてはグリーン色系、なかでも熱線・紫外線吸収性能を得やすいものであればより好ましい、としている。
【０００６】
しかしながら、実施例で用いられているガラス基板は、無着色ソーダライム珪酸塩ガラス板のみであって、着色ガラスを基板とした場合における低反射膜の作用効果は十分に示されていない。
【０００７】
また、上述した特開２００１−１５１５３９では、実施例において可視光線透過率が７０％以上に限定されている。このことから明らかなように、自動車用安全ガラスの規格を満足させるために、ガラスの組み合わせや中間膜に分散させる微粒子の量に制約を受けていることがわかる。また、低反射機能については言及されていない。
【０００８】
そこで本発明は、自動車用ガラスにおける規格である可視光線透過率７０％以上を実現した上で、優れた低反射性と優れた日射遮蔽性能を実現した自動車用低反射膜付きガラス板の提供を目的とする。
【０００９】
【課題を解決するための手段】
本発明は、透明体上に設けられた低反射膜が光の反射を抑えることによって、結果的に透明体の透過光線量を増加させる効果を利用している。すなわち、可視光線透過率が少なくとも６８％であるガラス板を用いれば、少なくとも７０％の可視光線透過率が確保され、さらに日射透過率は低反射膜未形成であるガラス板の日射透過率をほぼ維持することができ、優れた低反射性を有する自動車用低反射膜付きガラス板を得ることができる。
【００１０】
すなわち本発明は、請求項１に記載の発明として、
自動車用ガラス板であって、車内面側の主表面に２層式低反射膜が設けられている自動車用低反射膜付きガラス板において、
前記ガラス板のみの可視光線透過率は少なくとも６８％であり、低反射膜付きガラス板としての可視光線透過率が、少なくとも７０％であることを特徴とする自動車用低反射膜付きガラス板である。
【００１１】
請求項２に記載の発明として、
請求項１に記載の自動車用低反射膜付きガラス板において、
前記低反射膜は、ガラス側から数えて第１層が、屈折率(ｎ1)＝１．６８〜２．３でかつ膜厚（ｄ1）＝１００〜１４０ｎｍであり、該第１層上に積層される第２層が、屈折率（ｎ2）＝１．４〜１．５でかつ膜厚（ｄ2）＝８０〜１１０ｎｍである２層式低反射膜である自動車用低反射膜付きガラス板である。
【００１２】
請求項３に記載の発明として、
請求項２に記載の自動車用低反射膜付きガラス板において、
前記低反射膜の第１層が屈折率（ｎ1）＝１．７０〜１．９５で、かつ第２層が屈折率（ｎ2）＝１．４０〜１．４７である自動車用低反射膜付きガラス板である。
【００１３】
請求項４に記載の発明として、
請求項１〜３いずれか１項に記載の自動車用低反射膜付きガラス板において、
前記ガラス板は、グリーン系、ブロンズ系、グレー系、ＵＶカットグリーン系、またはＵＶカットブロンズ系の単一ガラス板である自動車用低反射膜付きガラス板である。
【００１４】
請求項５に記載の発明として、
請求項４に記載の自動車用低反射膜付きガラス板において、
前記ガラス板は、グリーン系またはＵＶカットグリーン系ガラスであって、
前記ガラスは、質量百分率表示でＦｅ2Ｏ3換算した全鉄０．３〜１％を含有するソーダライムシリカガラスからなる自動車用低反射膜付きガラス板である。
【００１５】
請求項６に記載の発明として、
請求項１〜３いずれか１項に記載の自動車用低反射膜付きガラス板において、
前記ガラス板は、少なくとも２枚の単一ガラス板が熱可塑性中間膜を介して接着された合わせガラスである自動車用低反射膜付きガラス板である。
【００１６】
請求項７に記載の発明として、
請求項６に記載の自動車用低反射膜付きガラス板において、
前記合わせガラスの中間膜は、０．２μｍ以下の粒径よりなるＩＴＯ微粒子を、中間膜に対して０．０１〜０．８質量％の割合で含んでいる自動車用低反射膜付きガラス板である。
【００１７】
請求項８に記載の発明として、
請求項６または７に記載の自動車用低反射膜付きガラス板において、
前記ガラス板は、クリア系、グリーン系、ブロンズ系、グレー系、ＵＶカットグリーン系、およびＵＶカットブロンズ系ガラス板のうち、同種または異種のガラス板を組み合わせてなる合わせガラス板である自動車用低反射膜付きガラス板（ただし、クリア系ガラス板同士を組み合わせた合わせガラス板を除く）である。
【００１８】
請求項９に記載の発明として、
請求項１〜８いずれか１項に記載の自動車用低反射膜付きガラス板において、
前記低反射膜は、膜面側から可視光線がそれぞれ入射角１２度および６０度で入射したときの可視光反射率が、それぞれ４．８％以下および１１．０％以下の可視光線反射率を有している自動車用低反射膜付きガラス板である。
【００１９】
請求項１０に記載の発明として、
請求項１〜９いずれか１項に記載の自動車用低反射膜付きガラス板において、
前記低反射膜は、膜面側から可視光線がそれぞれ入射角１２度および６０度で入射したときの可視光反射率が、当該ガラス板であって前記低反射膜未形成のガラス面におけるそれぞれ１２度および６０度の入射角での可視光反射率よりも、それぞれ少なくとも２．４％および少なくとも３．５％小さい可視光反射率を有している自動車用低反射膜付きガラス板である。
【００２０】
請求項１１に記載の発明として、
請求項１〜１０いずれか１項に記載の自動車用低反射膜付きガラス板において、
前記低反射膜の第１層は、ＳｉＯ2およびＴｉＯ2を含有して、あるいは実質的にＴｉＯ2のみからなる自動車用低反射膜付きガラス板である。
【００２１】
請求項１２に記載の発明として、
請求項１〜１１いずれか１項に記載の自動車用低反射膜付きガラス板において、
前記第１層はモル比でＴｉ：Ｓｉ＝３５：６５〜１００：０であり、第２層はＳｉＯ2を含有する自動車用低反射膜付きガラス板である。
【００２２】
請求項１３に記載の発明として、
請求項１〜１２いずれか１項に記載の自動車用低反射膜付きガラス板において、
前記低反射膜の第２層は、実質的にＳｉＯ2のみからなる自動車用低反射膜付きガラス板である。
【００２３】
請求項１４に記載の発明として、
請求項１〜１３いずれか１項に記載の自動車用低反射膜付きガラス板において、
前記低反射膜は、膜面側から可視光線が入射角１２度および６０度でそれぞれ入射したときの可視光が、それぞれ２２％以下および１０％以下の刺激純度を有している自動車用低反射膜付きガラス板である。
【００２４】
（低反射膜）
まず、本発明による自動車用低反射膜付きガラス板を構成する低反射膜について述べる。２層式低反射膜の第１層（高屈折率膜）は、屈折率(ｎ1)＝１．６８〜２．３でかつ膜厚（ｄ1）＝１００〜１４０ｎｍとすることが好ましい。
【００２５】
第１層の屈折率（ｎ1）が１．６８未満であると、高入射角から低入射角にわたる入射光に対して十分な反射光強度の低減効果が得られない。
【００２６】
第１層の屈折率(ｎ1)が２．３よりも大きくなると、特定波長の反射率は下げられるものの、可視域全体でみると着色や反射が強くなって、可視光透過率が７０％以下となり、所望の反射低減効果が得られないためである。第１層の屈折率（ｎ1）の好ましい範囲は、１．７０から１．９５である。
【００２７】
また第１層膜の厚み（ｄ1）が１００ｎｍより小さいと、高入射角度における反射率が大きくなる。他方、第１層膜の厚み（ｄ1）が１４０ｎｍより大きくなると、低入射角度における反射率が大きくなる。
【００２８】
この第１層は、ＳｉＯ2およびＴｉＯ2を主成分として、あるいは実質的にＴｉＯ2のみ、含有することが好ましい。屈折率が比較的高いＴｉＯ2（屈折率＝２．３程度）と、屈折率が比較的低いＳｉＯ2（屈折率＝１．４５程度）とを種々組み合わせて混合することで、第１層の屈折率（ｎ1）を１．７〜２．３の範囲に自由にコントロールすることができる。なお屈折率＝２．３の場合、この第１層は実質的にＴｉＯ2のみから構成されることになる。
【００２９】
第１層を、ＳｉＯ2およびＴｉＯ2を主成分として、あるいは実質的にＴｉＯ2のみから構成すると、耐久性に優れた膜とすることができる。またその他の成分として、屈折率(ｎ1)＝１．６８〜２．３を満足する範囲で、ＺｒＯ2（屈折率＝１．９５程度）、ＣｅＯ2、Ｂｉ2Ｏ3等を、それら合計で１０質量％以下の量を添加してもよい。
【００３０】
さらに低反射膜の第２層（低屈折率膜）を、屈折率（ｎ2）＝１．４〜１．５でかつ膜厚（ｄ2）＝８０〜１１０ｎｍとしている。
【００３１】
第２層の屈折率（ｎ2）が小さいほど、反射低減効果が大きくなる。しかし、屈折率（ｎ2）が１．４以下である光学薄膜では、膜の密度が小さくなったり、表面の凹凸形状が大きくなったりする。このため、耐摩耗性、耐薬品性、防汚性、耐候性などが悪くなり、耐久性を兼ね備えた光学薄膜は、実現が困難である。
【００３２】
また第２層の屈折率（ｎ2）が１．５を超えると、所望の反射低減効果が得られない。好ましい第２層の屈折率（ｎ2）は、１．４０〜１．４７である。
【００３３】
第２膜の厚み（ｄ2）が８０ｎｍ未満であると、反射光の強度を十分に減ずることができなくなる。第２膜の厚み（ｄ2）が１００ｎｍを越えると、低入射角度の反射率が大きくなる。
【００３４】
第２層は、実質的にＳｉＯ2からなることが好ましい。第２層を実質的にＳｉＯ2からなる膜は、化学的安定性、熱的安定性、機械的強度に優れているので、好適である。
【００３５】
また、ＳｉＯ2膜の屈折率は製法にも依存するが、約１．４５である。そこでさらに低い屈折率の膜が必要な場合は、ＳｉＯ2膜の表面に微小な凹凸形状を形成したり、ＳｉＯ2膜の内部を独立泡状または貫通気孔状の多孔質として、見掛けの屈折率を下げてもよい。また、低屈折率を有する無機微粒子を膜中に入れて、屈折率を下げてもよい。
【００３６】
第２層としては、ＳｉＯ2膜とすることが好ましいが、第２層の屈折率（ｎ2）が１．５以下を満足する範囲で、ＳｉＯ2以外にＢ2Ｏ3、Ａｌ2Ｏ3等の酸化物を、合計で１５モル％以下含有していても差し支えない。
【００３７】
本発明における低反射膜の第１層および第２層を形成する方法としては、ゾル−ゲル法や、スパッタ法、ＣＶＤ法で形成することが可能である。このうち、コストの面からゾル−ゲル法が望ましい。
【００３８】
本発明の低反射膜を構成する第１層および第２層を、ゾル−ゲル法にて形成すると、成膜性がよい上に、均質な膜が得やく、かつ高耐久性を有するので、好適である。
【００３９】
（ゾル−ゲル法）
ゾル−ゲル法による塗布溶液のコーティング方法については、スピンコート法、ディップコート法、メニスカスコート法、フローコート法、ロールコート法、グラビアコート法、フレキソ印刷法、スクリーン印刷法など挙げることができる。
【００４０】
例えば、本発明における低反射膜の第１層をゾル−ゲル法により形成する場合、すなわち酸化チタン（ＴｉＯ2）および酸化珪素（ＳｉＯ2）を含有する光学薄膜として形成する場合、そのコーティング液組成物は、チタン化合物、珪素化合物および溶媒からなり、チタン化合物と珪素化合物を有機溶媒に混合することにより得ることができる。
【００４１】
また例えば、本発明における低反射膜の第２層をゾル−ゲル法により形成する場合、すなわち酸化珪素を含有する光学薄膜として形成する場合、そのコーティング液組成物は、珪素化合物および溶媒からなり、珪素化合物を有機溶媒に混合することにより得ることができる。
【００４２】
ゾル−ゲル法にて形成する第１層は、モル比でＴｉＯ2：ＳｉＯ2＝３５：６５〜１００：０とし、同じく第２層は、ＳｉＯ2のみからなることが好ましい。
【００４３】
上述した各成分の組み合わせのなかでもでも、ＴｉＯ2およびＳｉＯ2は、それらのアルコキシドが安定であるので、好適である。
【００４４】
第１層に含有される酸化チタンの出発原料であるチタン化合物としては、チタンアルコキシド、チタンアルコキシド塩化物、チタンキレート化物などが用いられる。チタンアルコキシドとしては、チタンメトキシド、チタンエトキシド、チタンｎ-プロポキシド、チタンイソプロポキシド、チタンｎ-ブトキシド、チタンイソブトキシド、チタンメトキシプロポキシド、チタンステアリルオキシド、チタン2-エチルヘキシオキシドなどが例示できる。
【００４５】
チタンアルコキシド塩化物としては、チタンクロリドトリイソプロポキシド、チタンジクロリドジエトキシドなどが挙げられる。チタンキレート化物としては、チタントリイソプロポキサシド（2,4-ペンタンジオネート）、チタンジイソプロポキシド（ビス-2,4-ペンタンジオネート）、チタンアリルアセテートトリイソプロポキシド、チタンビス（トリエタノールアミン）ジイソプロポキシド、チタンジ-ｎ-ブトキシド（ビス-2,4-ペンタンジオネート）などが用いられる。
【００４６】
第１層および第２層に含有される酸化珪素の出発原料である珪素化合物としては、シリコンアルコキシドをアルコールなどの溶媒に混ぜ、酸性や塩基性の触媒で加水分解、重合を進めたものが用いられる。シリコンアルコキシドとしては、シリコンメトキシド、シリコンエトキシドあるいはそれらのオリゴマー体が用いられる。
【００４７】
第２層形成用のコーティング液組成物として、珪素化合物の他に含有させるホウ素化合物としては、ボロンメトキシド、ボロンエトキシド、ボロンｎ-プロポキシド、ボロンｉ-プロポキシド、ボロンｎ-ブトキシド、ボロンｓ-ブトキシド、ボロンｔ-ブトキシドおよびこれらのキレート化合物が用いられる。
【００４８】
また第２層形成用のコーティング液組成物として添加されるアルミニウム化合物としては、アルミニウムメトキシド、アルミニウムエトキシド、アルミニウムｎ-プロポキシド、アルミニウムｉ-プロポキシド、アルミニウムｎ-ブトキシド、アルミニウムｓ-ブトキシド、アルミニウムｔ-ブトキシドおよびこれらのキレート化合物が用いられる。
【００４９】
キレート化合物としては、アルミニウム（ジ-ｓ-ブトキシド）エチルアセトアセトネート、アルミニウム（ｓ-ブトキシド）ビスエチルアセトアセトネート、アルミニウム（ジｉ-プロポキシド）エチルアセトアセトネートなどが好便に用いられる。
【００５０】
第１層および第２層形成用のコーティング液組成物に含まれる酸触媒としては塩酸、硫酸、硝酸、塩化水素酸、酢酸、しゅう酸、トリクロロ酢酸、トリフルオロ酢酸、リン酸、フッ酸、蟻酸などが用いられる。塩基性触媒としてはアンモニア、アミン類が用いられる。
【００５１】
さらに、第１層および第２層形成用コーティング液組成物に用いられる有機溶媒は、コーティング方法に依存するが、メタノール、エタノール、イソプロパノール、ブタノール、ヘキサノール、オクタノール、2-メトキシエタノール、2-エトキシエタノール、2-ブトキシエタノール、セロソルブアセテート、ジエチレングリコールモノエチルエーテル、へキシレングリコール、ジエチレングリコール、トリプロピレングリコール、ジアセトンアルコールなどが挙げられる。
【００５２】
コーティング液組成物としては、上述した溶媒を単独で、またはコーティング液の粘度、表面張力などを調節するために、複数の溶媒を組み合わせて用いても構わない。また安定化剤、レベリング剤、増粘剤などを必要に応じて、少量加えても構わない。溶媒の使用量は、最終的に得られる高屈折率膜および低屈折率膜の膜厚や、採用するコーティング方法にも依存する。通常の場合、溶媒は、全固形分が１〜２０％の範囲内に入るように、使用されるとよい。
【００５３】
上記コーティング液組成物を前記塗布方法で塗布したあと、乾燥または／および２５０℃以上の温度で加熱焼成して、次の塗布液を塗布する工程を繰り返すことにより、低反射膜付きガラス板を得ることができる。
【００５４】
このようにして得られた低反射膜は、透明性、耐環境性、耐擦傷性などの特性に優れている。またこのような構成とすると、層を重ねても、第１層と第２層の緻密化の過程における膜剥離やクラックの生成を抑制することができる。この膜剥離やクラックは、熱収縮率の違いにより生じると考えられる。
【００５５】
上記の２５０℃以上の加熱による乾燥／焼成を用いる製造方法に代えて、次に述べる光照射方法を用いることもできる。すなわち、上記コーティング液組成物を前記コーティング方法でコートしたあと、可視光線よりも波長の短い電磁波をコーティング膜に照射する工程を行い、引き続いて次のコーティング液をコートする工程を行うという、コート−乾燥工程を繰り返す方法である。
【００５６】
可視光線より短い波長を有する電磁波としては、γ線、Ｘ線、紫外線があるが、大面積を有する基体への照射を考慮した装置上の実用性の点から紫外線照射が好ましい。紫外光源としてはエキシマランプ、低圧水銀ランプ、高圧水銀ランプ、メタルハライドランプなどが用いられる。
【００５７】
３６５ｎｍを主波長とし２５４ｎｍ、３０３ｎｍの波長の光を効率よく発光する高圧水銀ランプを用いて、１０ｍＷ／ｃｍ2以上、好ましくは５０ｍＷ／ｃｍ2以上、さらに好ましくは１００ｍＷ／ｃｍ2以上の照射強度で、コーティング膜に照射することが望ましい。
【００５８】
このような紫外線光源を用いて、１００ｍＪ／ｃｍ2以上、好ましくは５００ｍＪ／ｃｍ2以上、さらに好ましくは１０００ｍＪ／ｃｍ2以上の照射エネルギーを、上述のコーティング液組成物がコートされた面に照射するとよい。このことにより、低温で透明性、耐環境性、耐擦傷性などの特性に優れ、クラックの生じにくい積層構造の低反射膜を得ることができる。
【００５９】
また紫外線を照射しながら、熱による乾燥および／または焼成を同時に行ってもよい。紫外線照射による乾燥方法と、好ましくは２５０℃以下の温度での熱乾燥による乾燥工程を同時に用いてもよい。このように紫外線照射を利用することにより、乾燥工程の高速化がなされ、生産性を飛躍的に向上させることができる。
【００６０】
（ガラス板の組成）
さらに本発明では、ガラス板のみの可視光線透過率が、少なくとも６８％であるガラス板を用いる。すなわち例えば、着色されたガラス板としては、グリーン系、ブロンズ系、グレー系あるいは高性能ＵＶカットグリーンガラス、高性能ＵＶカットブロンズガラス等が好ましい。特に、自動車用窓材ではグリーン色系、なかでも熱線・紫外線吸収性能を得やすいものであれば、より好ましい。
【００６１】
このような着色ガラス板に用いられる着色成分としては、鉄、コバルト、ニッケルなどが挙げられる。
【００６２】
なかでも、鉄を着色成分として含有するソーダライムシリカガラスは、ソーダライムシリカ系の母ガラスに質量百分率表示で、Ｆｅ2Ｏ3換算した全鉄０．３〜１％を含有するソーダライムシリカガラスであることが好ましい。
【００６３】
さらに、近赤外線領域の波長の光の吸収は、全鉄のうちの２価の鉄による吸収が支配的である。したがって、Ｆｅ2Ｏ3換算したＦｅＯ（２価の鉄）と、Ｆｅ2Ｏ3換算した全鉄の比が０．２０〜０．４０であることがさらに好ましい。
【００６４】
上記特性を有するガラス板としては、実質的に質量百分率表示で、以下の組成からなるソーダライムシリカガラスを用いることが好ましい。
【００６５】
質量％で表示して、
ＳｉＯ2：６５〜８０％、
Ａｌ2Ｏ3：０〜５％、
ＭｇＯ：０〜１０％、
ＣａＯ：５〜１５％、
ＭｇＯ＋ＣａＯ：５〜１５％、
Ｎａ2Ｏ：１０〜１８％、
Ｋ2Ｏ：０〜５％、
Ｎａ2Ｏ＋Ｋ2Ｏ：１０〜２０％、
Ｂ2Ｏ3：０〜５％、
からなる母ガラス組成と、
着色成分として、
Ｆｅ2Ｏ3に換算した全酸化鉄（Ｔ−Ｆｅ2Ｏ3）：０．３〜１．０％、
ＣｅＯ2：０〜２．０％、
ＴｉＯ2：０〜１．０％、
からなる紫外線赤外線吸収ガラスである。
【００６６】
また、前記紫外線赤外線吸収ガラスにおける母ガラス組成に、ＳＯ3：０．０７〜０．３０％を含むことが好ましい。
【００６７】
前記紫外線赤外線吸収ガラスにおいて、酸化鉄は、ガラス中ではＦｅ2Ｏ3とＦｅＯの状態で存在する。Ｆｅ2Ｏ3は、ＣｅＯ2，ＴｉＯ2と共に、紫外線吸収能を高める成分であり、ＦｅＯは熱線吸収能を高める成分である。
【００６８】
この場合、全酸化鉄量（T-Ｆｅ2Ｏ3）が、０．３〜１．０％の範囲にある場合には、所望の全太陽光エネルギー吸収能を得るためには、ＦｅＯ／T-Ｆｅ2Ｏ3の比は、０．２０〜０．４０の範囲にあることが好ましい。この場合のＦｅＯの量としては、通常Ｆｅ2Ｏ3に換算した数値が用いられる。
【００６９】
また、上記の組成範囲のガラスに、着色剤としてＣｏＯ、ＮｉＯ、ＭｎＯ、Ｖ2Ｏ5、ＭｏＯ3等、また還元剤としてＳｎＯ2を、１種類または２種類以上の合計量で０〜１％の範囲で、本発明が目的とする緑色系の色調を損なわない範囲で添加してもよい。特にＣｏＯは青色の色調を与えるので、Ｆｅ2Ｏ3、ＣｅＯ2、ＴｉＯ2の量増によりガラスの色調が黄色味を帯びるのを抑制するのに有効であり、その好ましい範囲は３〜２０ｐｐｍである。
【００７０】
ＳＯ3は、原料に加えられたボウ硝（硫酸ナトリウム）などのイオウ含有原料中のイオウ分が、酸化物としてガラス中に残留したものである。この紫外線赤外線吸収ガラスにおいて、ＳＯ3の量が非常に重要な役割を果たす。
【００７１】
この紫外線赤外線吸収ガラスでは、酸化剤であるＦｅ2Ｏ3、ＣｅＯ2を比較的多量に含有しながら、還元度を通常より高くする必要がある。上述のように、ケイ砂未溶解の塊（いわゆるスカム）や、シリカ分の多いリーム（いわゆるシリカリッチリーム）を生じ易い。このような現象を防ぐには、ケイ砂の溶解を促進するために、ガラス中のＳＯ3含有量を０．０７％より大きくすることが必要である。このためには、バッチに添加するボウ硝の量を、通常の量より多くする、例えばケイ砂１０００ｋｇ（１トン）当たりの量を２０ｋｇ程度、あるいはそれ以上に上げることや、硫酸鉄などの他の硫酸塩を原料として加えることにより可能である。
【００７２】
しかしながら、このようにガラス中のＳＯ3含有量を上げることは、一方ではリボイルによる泡の生成、特にスターラー撹拌によるリボイルという別の問題を引き起こす。このようなリボイル現象は、ＳＯ3含有量が高くなるほど起こり易い。このリボイル現象による歩留まり低下を防ぐには、ガラス中のＳＯ3含有量は０．３０％より小さくするのが望ましい。
【００７３】
また、所望のガラスの還元度を達成しながら、スカム，シリカリッチリームの生成を防ぐと同時に、リボイルによる泡生成を防ぐため、ガラス中のＳＯ3含有を上記のような望ましい範囲に調整するためには、原料としてサルファイドイオン含有物（例えば硫化鉄のような硫化物や高炉スラグ、例えばカルマイト社製カルマイト、川鉄鉱業製リバーマイトなど）を使用することが望ましい。
【００７４】
ガラス板のみの可視光線透過率の上限は、本発明において特に限定されない。ただし、可視光線透過率が７５％以下のガラス板の場合、低反射膜による可視光線透過率の増加が効果的であるので、好ましい。
【００７５】
またガラス板は、着色されたガラス板のみならず、ガラス板の可視光線透過率が少なくとも６８％であれば、例えば熱線反射膜付きガラス板であってよい。
【００７６】
さらに強化ガラス板であっても、未強化ガラス板であってもよい。また形状的には、平板であっても、曲げガラスでもよい。
【００７７】
またさらに単板ガラスのみならず、合わせガラス板であってもよいし、複層ガラスであってもよい。
【００７８】
なお上述した着色されたガラス板の説明は、ガラス板が単板である場合である。例えば、合わせガラスで構成される場合は、少なくとも１枚の単一ガラス板が、上述した透明でかつ着色されたガラス板であればよく、他の単一ガラス板はクリア板でもよい。要するに、ガラス板のみの可視光線透過率が、少なくとも６８％であればよい。
【００７９】
本発明におけるガラス板とは、１．５〜６．５ｍの厚み（合わせガラスまたは複層ガラスの場合は、各ガラス板の外側面の距離を厚みとする）を有することが好ましい。
【００８０】
【発明の実施の形態】
本発明による自動車用低反射膜付きガラス板を、実施例および参考例を用いて詳細に説明する。
【００８１】
（実施例１）
実施例１による自動車用低反射膜付きガラス板は、以下の構成よりなる。
・構成：ＵＶＧ２．１ｍｍ／中間膜／ＵＶＧ２．１ｍｍ／低反射膜
なおＵＶＧ２．１ｍｍは、ＵＶカットグリーンガラス板で、厚みが２．１mmであることを表している。
【００８２】
実施例１の自動車用低反射膜付きガラス板の断面構造を、模式的に図１に示した。自動車用低反射膜付きガラス板１は、車外側単一ガラス板１１と車内側単一ガラス板１２を、中間膜１３（ＰＶＢ膜）を介して接着した合わせガラスの車内側表面に、低反射膜２（２１，２２）を形成したものである。
【００８３】
またガラス基板２の車内側となる面に、低反射膜を以下のようにして形成した。まず第１層である高屈折率膜は、ＴｉＯ2とＳｉＯ2からなる。ゾル−ゲル法にて形成した。膜厚は１３０nmとし、屈折率は１．７５であった。
【００８４】
さらに、第２層である低屈折率膜はＳｉＯ2からなり、ゾル−ゲル法にて形成した。膜厚は９０nmとし、屈折率は１．４５であった。
【００８５】
上記ガラス基板１，２を、通常の中間膜（ＰＶＢ膜）を用いて、公知の合わせ工程を経て、合わせガラスを作製した。
【００８６】
なお実施例１を始め、以下の実施例および比較例におけるガラスサンプルの光学特性を表１に示した。なお実施例１は、サンプル６のガラス基板に低反射膜を形成した例である。
【００８７】
【表１】
2005298219.tif 000003
クリア：無着色ガラス板、ＧＲＮ：グリーンガラス板、ＵＶＧ：ＵＶカットグリーンガラス板、ノーマル：通常のＰＶＢ膜、
【００８８】
また、上述したグリーンガラス板とＵＶカットグリーンガラスの具体的組成を、質量％表示で表２に示した。
【００８９】
【表２】
2005298219.tif 000004
【００９０】
実施例１により得られた自動車用低反射膜付きガラス板の光学特性を表３に示す。また併せて、他の実施例の光学特性も示す。
【００９１】
【表３】
2005298219.tif 000005
【００９２】
実施例１によれば、可視光線透過率は７４％であり、低反射膜によってサンプル６と比較して、約２％可視光線透過率の増加を示している。また可視光線反射率は、１２度で３％、６０度で約４％の低減効果を示した。さらに日射透過率は、参考例１の無着色ガラス板の合わせガラスと比較して、約３５％の低減効果を示した。このことから、この実施例１は、優れた低反射性能と日射遮蔽性能を両立していることがわかった。
【００９３】
（実施例２）
実施例２による自動車用低反射膜付きガラス板は、以下の構成よりなる。
・構成：ＵＶＧ２．１ｍｍ／ＩＴＯ分散中間膜／ＵＶＧ２．１ｍｍ／低反射膜
【００９４】
実施例２においては、中間膜にＩＴＯ微粒子を０．１ｗｔ％の割合で分散させている。これは、まず可塑剤（３ＧＨ：積水化学工業（株）製）に、粒子径が０．２μｍ以下のＩＴＯ微粒子を、固形分が約１０％になるように分散し、分散液を調合した。ポリビニルブチラール（ＰＶＢ）樹脂１００部に対して、上記分散液を１部、さらに可塑剤（３ＧＨ）を３９部（いずれも質量部）添加して、中間膜を成形した。
【００９５】
実施例１において、通常の中間膜に代えて、ＩＴＯ微粒子を分散した中間膜を用いた以外は、同様の工程で合わせガラスを作製した。その光学特性を表３に示した。
【００９６】
実施例２によれば、可視光線透過率は、７１．２％と自動車用安全ガラスとしての規格を満足している。また日射透過率は、実施例１と比較してさらに５％ほど低減していた。このことから、この実施例２は、優れた低反射性能と日射遮蔽性能を両立していることがわかった。
【００９７】
（実施例３）
実施例３による自動車用低反射膜付きガラス板は、以下の構成よりなる。
・構成：ＵＶＧ２．３ｍｍ／中間膜／ＵＶＧ２．３ｍｍ／低反射膜
【００９８】
実施例３は、実施例１において、ガラス基板の板厚が異なるだけで、その他は同様の工程で合わせガラスを作製した自動車用低反射膜付きガラス板である。その光学特性を表３に示した。なお実施例３は、サンプル８のガラス基板に低反射膜を形成した例である。
【００９９】
実施例３によれば、基本となるサンプル８では可視光線透過率は６９％であるのに対し、低反射膜を形成したことによって可視光線透過率は増加し、自動車用安全ガラスの規格を満足するようになった。また、可視光線反射率及び日射透過率も、実施例１と比較してさらに低減していた。このことから、この実施例３は、優れた低反射性能と日射遮蔽性能を両立していることがわかった。
【０１００】
（実施例４）
実施例４による自動車用低反射膜付きガラス板は、以下の構成よりなる。
・構成：ＧＲＮ２．１ｍｍ／中間膜／ＧＲＮ２．１ｍｍ／低反射膜
【０１０１】
実施例４は、実施例１において、ガラス基板の種類が異なり、グリーンガラス板としている。その他は、実施例１と同様の構成、および同様の工程で合わせガラスを作製した。その光学特性を表３に示した。なお実施例４は、サンプル４のガラス基板に低反射膜を形成した例である。
【０１０２】
実施例４によれば、参考例１と比較して、可視光線反射率及び日射透過率は低減していた。この実施例４は、実施例１〜３には劣るものの、優れた低反射性能と日射遮蔽性能を両立していることがわかった。
【０１０３】
（実施例５）
実施例５による自動車用低反射膜付きガラス板は、以下の構成よりなる。
・構成：ＵＶＧ６．０（単板）／低反射膜
【０１０４】
実施例２の自動車用低反射膜付きガラス板の断面構造を、模式的に図２に示した。自動車用低反射膜付きガラス板１は、単一ガラス板１０の車内側表面に、低反射膜２（２１，２２）を形成したものである。
【０１０５】
この実施例５は、単板のＵＶカットグリーンガラス板（６ｍｍ厚、サンプル９）に、本発明に適用される低反射膜を形成した例である。
【０１０６】
実施例５によれば、実施例３と同様に、基本となるサンプル９では可視光線透過率は６９．５％であるのに対し、低反射膜を形成したの効果により、可視光線透過率は７１．５％まで増加した。また、可視光線反射率及び日射透過率も低減しており、低反射性能と日射遮蔽性能を両立していることがわかった。
【０１０７】
（比較例１）
比較例１による自動車用低反射膜付きガラス板は、以下の構成よりなる。
・構成：クリア２．１ｍｍ／中間膜／クリア２．１ｍｍ／低反射膜
【０１０８】
比較例１は、実施例１において、ガラス基板が異なるだけで、その他は同様の工程で合わせガラスを作製した自動車用低反射膜付きガラス板である。その光学特性を表３に示した。なお比較例１は、サンプル２のガラス基板に低反射膜を形成した例である。
【０１０９】
比較例１によれば、サンプル２に低反射膜を形成することにより、可視光線反射率の低減効果を示した。しかし、斜め入射による反射低減機能が、角度：１２度／６０度＝５．０％／１１．８％と、十分な性能ではなかった。また、日射透過率は、７７％と非常に高かった。
【０１１０】
【発明の効果】
以上詳細に説明したように、本発明による自動車用低反射膜付きガラス板では、可視光域に吸収のあるガラス板に低反射膜を施している。このため、優れた低反射性能と、自動車用ガラス板としての可視光線透過率を両立することができる。
【０１１１】
さらに、本発明による自動車用低反射膜付きガラス板を構成するガラス板を、熱線吸収ガラスとすると、低反射性能と日射遮蔽性能を両立することができる。
【０１１２】
また本発明による自動車用低反射膜付きガラス板では、その表面に低反射膜を形成しているので、ガラス板表面での反射損失を抑えることができる。その結果、ガラス板としての透過率を向上させることができるので、ガラス基板での日射の吸収能をより大きくすることが可能となる。
【０１１３】
具体的には、可視光線透過率がわずかに７０％以下のガラス板であっても、本発明によれば、自動車用ガラス板として採用可能である。その結果、より優れた日射遮蔽性が得られる。
【０１１４】
またさらに、熱線吸収剤として有効なＩＴＯ微粒子を分散した中間膜を用いる場合であっても、上述したのと同じく、ガラス板としての透過率を向上させることができるので、高吸収ガラス板を採用することができる。その結果、高価であるＩＴＯ微粒子の分散量が少なくしても、優れた日射遮蔽性能を得ることが可能である。このことは、コストダウンに大きく寄与する。
【図面の簡単な説明】
【図１】本発明による自動車用低反射膜付きガラス板の断面構造を説明する図である。
【図２】本発明の別形態による自動車用低反射膜付きガラス板の断面構造を説明する図である。
【符号の説明】
１：自動車用低反射膜付きガラス板
１０：単一ガラス板
１１：車外側単一ガラス板
１２：車内側単一ガラス板
１３：中間膜
２：低反射膜
２１：低反射膜の第１層（高屈折率膜）
２２：低反射膜の第２層（低屈折率膜）
【図１】
2005298219.tif 000006
【図２】
2005298219.tif 000007